(57)【要約】【課題】低密度であって表面に凹凸が形成されたフェライト粒子から構成されるキャリア芯材を提供する。【解決手段】下記式（１）から算出される凹凸空隙率が４．５％以上８．０％以下であり、下記式（２）から算出される内部空隙率が２．０％以上２０．０％以下であり、体積平均粒子径が３０μｍ以上４０μｍ以下で、個数粒度分布における粒径２６μｍ以下の割合が１４個数％以下であり、見掛け密度が２．０２ｇ／ｃｍ３以上２．１５ｇ／ｃｍ３以下であることを特徴とする。  凹凸空隙率(％)＝（包絡面積−粒子面積Ａ）／包絡面積×１００  ・・・・・（１）  内部空隙率(％)＝（粒子面積Ａ−粒子面積Ｂ）／粒子面積Ａ×１００  ・・・（２）式中、包絡面積  ：粒子断面の凸部の頂点を結んだ線（包絡線）で囲まれた面の面積      粒子面積Ａ：内部空隙を含む粒子断面積      粒子面積Ｂ：内部空隙を含まない粒子断面積【選択図】図１
2020024274.tif 000002
【特許請求の範囲】
【請求項１】
フェライト粒子から構成されるキャリア芯材であって、
下記式（１）から算出される凹凸空隙率が４．５％以上８．０％以下であり、
下記式（２）から算出される内部空隙率が２．０％以上２０．０％以下であり、
体積平均粒子径が３０μｍ以上４０μｍ以下で、個数粒度分布における粒径２６μｍ以下の割合が１４個数％以下であり、
見掛け密度が２．０２ｇ／ｃｍ３以上２．１５ｇ／ｃｍ３以下である
ことを特徴とするキャリア芯材。
凹凸空隙率(％)＝（包絡面積−粒子面積Ａ）／包絡面積×１００  ・・・・・（１）
内部空隙率(％)＝（粒子面積Ａ−粒子面積Ｂ）／粒子面積Ａ×１００  ・・・（２）
式中、包絡面積  ：粒子断面の凸部の頂点を結んだ線（包絡線）で囲まれた面の面積
粒子面積Ａ：内部空隙を含む粒子断面積
粒子面積Ｂ：内部空隙を含まない粒子断面積
【請求項２】
フェライト粒子の最大山谷深さＲｚが１．８μｍ以上３．０μｍ以下である請求項１記載のキャリア芯材。
【請求項３】
細孔容積が０．０１ｃｍ３／ｇ以上０．０４０ｃｍ３／ｇ以下である請求項１又は２記載のキャリア芯材。
【請求項４】
真密度が４．９００ｇ／ｃｍ３以上５．０００ｇ／ｃｍ３以下である請求項１〜３のいずれかに記載のキャリア芯材。
【請求項５】
磁場７９．５８×１０３Ａ／ｍ（１０００エルステッド）を印加した際の磁化σ１ｋが５０Ａｍ２／ｋｇ以上７０Ａｍ２／ｋｇ以下である請求項１〜４のいずれかに記載のキャリア芯材。
【請求項６】
ＢＥＴ比表面積が０．１００ｍ２／ｇ以上０．３００ｍ２／ｇ以下である請求項１〜５のいずれかに記載のキャリア芯材。
【請求項７】
フェライト粒子の組成が、ＭｎＯ：３５ｍｏｌ％〜５５ｍｏｌ％、Ｆｅ２Ｏ３：４５ｍｏｌ％〜６５ｍｏｌ％、ＭｇＯ：２ｍｏｌ％以下で、その一部をＳｒＯ：０．１ｍｏｌ％〜５．０ｍｏｌ％で置換したものである請求項１〜６のいずれかに記載のキャリア芯材。
【請求項８】
請求項１〜７のいずれかに記載のキャリア芯材の表面が樹脂で被覆されていることを特徴とする電子写真現像用キャリア。
【請求項９】
請求項８記載の電子写真現像用キャリアとトナーとを含む電子写真用現像剤。
【発明の詳細な説明】
【技術分野】
【０００１】
本発明はキャリア芯材並びにこれを用いた電子写真現像用キャリア及び電子写真用現像剤に関するものである。
【背景技術】
【０００２】
例えば、電子写真方式を用いたファクシミリやプリンター、複写機などの画像形成装置では、感光体の表面に形成された静電潜像にトナーを付着させて可視像化し、この可視像を用紙等に転写した後、加熱・加圧して定着させている。高画質化やカラー化の観点から、現像剤としては、キャリアとトナーとを含むいわゆる二成分現像剤が広く使用されている。
【０００３】
二成分現像剤を用いた現像方式では、キャリアとトナーとを現像装置内で撹拌混合し、摩擦によってトナーを所定量まで帯電させる。そして、回転する現像ローラに現像剤を供給し、現像ローラ上で磁気ブラシを形成させて、磁気ブラシを介して感光体へトナーを電気的に移動させて感光体上の静電潜像を可視像化する。トナー移動後のキャリアは現像ローラ上から剥離され、現像装置内で再びトナーと混合される。このため、キャリアの特性として、磁気ブラシを形成する磁気特性及び所望の電荷をトナーに付与する帯電特性が要求される。このようなキャリアとしては、マグネタイトや各種フェライト等からなるキャリア芯材の表面を樹脂で被覆した、いわゆるコーティングキャリアがこれまで多く用いられていた。
【０００４】
近年、画像形成装置における画像形成速度の高速化という市場要求に対応するため、現像ローラの回転速度を速めて、現像領域への現像剤の単位時間当たりの供給量を増加させる傾向にある。
【０００５】
ところが、画像形成速度の高速化に伴って現像装置内における現像剤の撹拌・搬送速度が速くなると、現像剤にかかるストレスが大きくなって、キャリアの表面にトナーを構成する成分が融着する「トナースペント」が発生しやすくなる。トナースペントが生じるとキャリアの帯電付与能力が低下して画像濃度の低下を招く。
【０００６】
そこで、キャリアを低密度にして現像剤にかかるストレスを軽減しトナースペントを抑制することが提案されている。例えば、特許文献１では、キャリア芯材の製造工程において焼成温度を下げてグレインの成長を抑え内部に空隙を残してキャリア芯材を多孔質化することが提案されている。また特許文献２では、キャリア芯材の内部に形成された空隙に樹脂を充填する樹脂充填型キャリアが提案されている。そしてまた、特許文献３では、キャリア芯材の製造工程において発生するガス抜けの穴を利用した中空型キャリアが提案されている。
【０００７】
一方で、高画質化という市場要求に対応するため画像濃度の安定化及びエッジ欠陥の低減も求められている。ここで、エッジ欠陥とは、例えば高速画像形成装置においてベタ画像に隣接してハーフトーン画像を形成した場合に、ハーフトーン画像のベタ画像との境界部分が白抜けする現象をいう。このエッジ欠陥は、現像後の現像ローラ上に残っているキャリアの有するカウンターチャージによって、感光体上に移動したトナーがキャリアに引き戻されることで起こると本発明者らは考えている。そこで、エッジ欠陥を低減するには、キャリア芯材を凹凸形状として樹脂被覆層からキャリア芯材の一部を露出させてカウンターチャージを円滑に逃がすことが考えられる。
【先行技術文献】
【特許文献】
【０００８】
【特許文献１】特開２０１３−１４５３００号公報
【特許文献２】特開２００６−３３７５７９号公報
【特許文献３】特開２００７−３４２４９号公報
【発明の概要】
【発明が解決しようとする課題】
【０００９】
ところが、キャリア芯材の内部に空隙を設けて低密度化すると、キャリア芯材の粒子強度が低下し現像装置内での撹拌などによって粒子が破砕されやすくなる。特に粒径の小さい粒子が破砕されやすい。そして、破砕された粒子片が感光体ドラムに移動して感光体ドラムを傷つけて画質を低下させる虞があった。
【００１０】
またキャリア芯材の内部に空隙を設けて低密度化するためには、焼成工程において温度を低くし時間を短くする必要があるのに対して、キャリア芯材の表面を凹凸化するためには焼成温度を高くし焼成時間を長くする必要があり、キャリア芯材の低密度化と凹凸化とを同時に達成することは従来は困難とされていた。
【００１１】
本発明の目的は、トナースペント、破砕片に由来の不具合（感光体ドラム傷など）、そしてエッジ欠陥が生じにくいキャリア芯材を提供することにある。
【００１２】
また本発明の他の目的は、高速の画像形成装置に使用しても安定して良好な画質の画像が得られる電子写真現像剤用キャリア及び電子写真現像剤を提供することにある。
【課題を解決するための手段】
【００１３】
本発明によれば、フェライト粒子から構成されるキャリア芯材であって、下記式（１）から算出される凹凸空隙率が４．５％以上８．０％以下であり、下記式（２）から算出される内部空隙率が２．０％以上２０．０％以下であり、体積平均粒子径が３０μｍ以上４０μｍ以下で、個数粒度分布における粒径２６μｍ以下の割合が１４個数％以下であり、見掛け密度が２．０２ｇ／ｃｍ３以上２．１５ｇ／ｃｍ３以下であることを特徴とするキャリア芯材が提供される。
凹凸空隙率(％)＝（包絡面積−粒子面積Ａ）／包絡面積×１００  ・・・・・（１）
内部空隙率(％)＝（粒子面積Ａ−粒子面積Ｂ）／粒子面積Ａ×１００  ・・・（２）
式中、包絡面積  ：粒子断面の凸部の頂点を結んだ線（包絡線）で囲まれた面の面積
粒子面積Ａ：内部空隙を含む粒子断面積
粒子面積Ｂ：内部空隙を含まない粒子断面積
【００１４】
前記構成のキャリア芯材において、フェライト粒子の最大山谷深さＲｚが１．８μｍ以上３．０μｍ以下であるのが好ましい。
【００１５】
前記構成のキャリア芯材において、細孔容積が０．０１ｃｍ３／ｇ以上０．０４０ｃｍ３／ｇ以下であるのが好ましい。
【００１６】
前記構成のキャリア芯材において、真密度が４．９００ｇ／ｃｍ３以上５．０００ｇ／ｃｍ３以下であるのが好ましい。
【００１７】
前記構成のキャリア芯材において、磁場７９．５８×１０３Ａ／ｍ（１０００エルステッド）を印加した際の磁化σ１ｋが５０Ａｍ２／ｋｇ以上７０Ａｍ２／ｋｇ以下であるのが好ましい。
【００１８】
前記構成のキャリア芯材において、ＢＥＴ比表面積が０．１００ｍ２／ｇ以上０．３００ｍ２／ｇ以下であるのが好ましい。
【００１９】
前記構成のキャリア芯材において、フェライト粒子の組成が、ＭｎＯ：３５ｍｏｌ％〜５５ｍｏｌ％、Ｆｅ２Ｏ３：４５ｍｏｌ％〜６５ｍｏｌ％、ＭｇＯ：２ｍｏｌ％以下で、その一部をＳｒＯ：０．１ｍｏｌ％〜５．０ｍｏｌ％で置換したものであるのが好ましい。
【００２０】
また本発明によれば、前記のいずれかに記載のキャリア芯材の表面が樹脂で被覆されていることを特徴とする電子写真現像用キャリアが提供される。
【００２１】
また本発明によれば、前記の電子写真現像用キャリアとトナーとを含む電子写真用現像剤が提供される。
【００２２】
なお、包絡面積、粒子面積Ａ、粒子面積Ｂ、最大山谷深さＲｚ、細孔容積、真密度の測定方法は後述の実施例において説明する。
【発明の効果】
【００２３】
本発明のキャリア芯材は従来のものに比べて低密度であるので、現像剤の撹拌・搬送速度が速くなっても現像剤にかかるストレスが抑えられてトナースペントの発生が抑制される。またキャリア芯材の表面に凹凸が形成されているので、キャリア芯材の凸部が樹脂被覆層の表面に露出して、現像後のカウンターチャージのリークが円滑に行われるようになる。さらに、撹拌等によって破砕されやすい粒径２６μｍ以下の割合が少ないので、破砕片に由来する感光体ドラム傷などの不具合が効果的に抑制される。
【００２４】
本発明の電子写真現像用キャリア及び電子写真用現像剤によれば、高速の画像形成装置に使用しても安定して良好な画質の画像が得られる。
【図面の簡単な説明】
【００２５】
【図１】キャリア芯材の粒子断面図である。
【図２】凹凸空隙率を説明する図である。
【図３】内部空隙率を説明する図である。
【図４】実施例１のキャリア芯材のＳＥＭ写真である。
【図５】実施例１のキャリア芯材の断面ＳＥＭ写真である。
【図６】本発明に係るキャリアを用いた現像装置の一例を示す概説図である。
【発明を実施するための形態】
【００２６】
本発明では、キャリア芯材の表面凹凸度の指標として前記式（１）から算出される凹凸空隙率を用い、キャリア芯材の粒子密度の指標として前記式（２）から算出される内部空隙率を用いることとした。図１、図２及び図３を用いて凹凸空隙率及び内部空隙率を説明する。
【００２７】
図１、図２及び図３は同一粒子の断面図であって、図１はキャリア芯材の粒子断面図であり、図２は、粒子凸部の頂点を結んだ包絡線を太線で示し、粒子面積Ａ（内部空隙を含む粒子断面積）を斜線領域として示した図であり、図３は粒子面積Ｂ（内部空隙を含まない粒子断面積）を斜線領域として示した図である。
【００２８】
凹凸空隙率は、図２において太線で示された包絡線で囲まれた包絡面積から、斜線で示された粒子面積Ａを除いた面積、すなわち図２においてグレーで色づけされた部分の面積の包絡面積に対する割合を示すものである。また、内部空隙率は、図２において斜線で示された粒子面積Ａから、図３において斜線で示された粒子面積Ｂを除いた面積、すなわち図３においてグレーで色づけされた粒子内部の空隙部分の面積の粒子面積Ａに対する割合を示すものである。
このように各粒子において算出し、１００粒子の平均値により凹凸空隙率及び内部空隙率を得る。なお、測定対象粒子は図５に示すような断面ＳＥＭ写真において粒径が２０μｍ以上のものとした。
【００２９】
本発明では、前記説明した凹凸空隙率が４．５％以上８．０％以下であることが大きな特徴の一つである。凹凸空隙率を前記範囲とすることによって、摩擦帯電によって帯電したカウンターチャージを、樹脂被覆層から一部露出したキャリア芯材から逃がすことができる。凹凸空隙率のより好ましい下限値は５．０％以上であり、より好ましい上限値は７．０％である。
【００３０】
また本発明では、内部空隙率が２．０％以上２０．０％以下であることも大きな特徴である。内部空隙率を前記範囲とすることによってキャリア芯材の密度が低くなり、撹拌・搬送速度が高速化しても現像剤にかかるストレスの上昇が抑えられトナースペントが抑制される。内部空隙率のより好ましい下限値は３．０％であり、より好ましい上限値は１５％である。
【００３１】
本発明のキャリア芯材では、体積平均粒子径（以下、「平均粒子径」と記すことがある。）を３０μｍ以上４０μｍ以下の範囲とし、個数粒度分布における粒径２６μｍ以下の割合が１４個数％以下とした。前述のように、粒子の内部空隙率が高くなると粒径の小さい粒子は特に破砕が起こりやすくなるので、本発明では粒径の小さい粒子の含有量を少なくして、破砕された粒子片に起因する感光体ドラム傷などの不具合を抑制した。なお、個数粒度分布における粒径２６μｍ以下の割合は少ないほど望ましいが、篩い分けの限度などからその下限値は通常４％程度である。
【００３２】
本発明のキャリア芯材の見掛け密度（ＡＤ）は２．０２ｇ／ｃｍ３以上２．１５ｇ／ｃｍ３以下である。見掛け密度がこの範囲であることによってトナースペント及びエッジ欠陥等が抑制される。
【００３３】
本発明のキャリア芯材におけるフェライト粒子表面の最大山谷深さＲｚは１．８μｍ以上３．０μｍ以下の範囲が好ましい。フェライト粒子表面の最大山谷深さＲｚが前記範囲であると、フェライト粒子同士の間に形成される空間が大きくなり、より多くのトナーがこの空間に取り込まれて現像領域へのトナー供給量が増え、画像形成速度の高速化等に対応できる。最大山谷深さＲｚのより好ましい範囲は２．０μｍ以上２．５μｍ以下の範囲である。フェライト粒子表面の最大山谷深さＲｚの制御は、後述するように、凹凸空隙率と同様に原料におけるＳｒＦｅ１２Ｏ１９の添加量及び製造工程における焼成条件などによって行うことができる。詳細は後述する。
【００３４】
本発明のキャリア芯材における細孔容積は０．０１ｃｍ３／ｇ以上０．０４０ｃｍ３／ｇ以下の範囲が好ましい。細孔容積が前記範囲であると内部空隙が適切な範囲となる。細孔容積が０．０１ｃｍ３／ｇ以上の範囲にあることでキャリア一粒子あたりの重量が軽くなり、キャリア摩擦が緩和されトナースペントが軽減される。一方、細孔容積が０．０４０ｃｍ３／ｇを超えると内部空隙が大きくなり過ぎてキャリア一粒子あたりの磁化が小さくなる為に、キャリア飛散を起こしやすくなる。細孔容積のより好ましい範囲は０．０２ｃｍ３／ｇ以上０．０３ｃｍ３／ｇ以下の範囲である。
【００３５】
本発明のキャリア芯材における真密度は４．９００ｇ／ｃｍ３以上５．０００ｇ／ｃｍ３以下の範囲が好ましい。キャリア芯材の真密度が上記範囲であると、磁気特性や電気特性を維持しながら現像装置における撹拌トルクを低減させることができる。また、現像装置内で撹拌されることによって現像剤が受けるストレスを大幅に軽減することができる。
【００３６】
また、本発明のキャリア芯材における磁場７９．５８×１０３Ａ／ｍ（１０００エルステッド）を印加した際の磁化σ１ｋは５０Ａｍ２／ｋｇ以上７０Ａｍ２／ｋｇ以下であるのが好ましい。
【００３７】
本発明のキャリア芯材を構成するフェライト粒子の組成に特に限定はなく、組成式ＭＸＦｅ３−ＸＯ４（但し、Ｍは、Ｍｇ，Ｍｎ，Ｃａ，Ｔｉ，Ｓｒ，Ｃｕ，Ｚｎ，Ｓｒ，Ｎｉからなる群より選択される少なくとも１種の金属元素、０＜Ｘ＜１）で表されるものが使用される。これらの中でも、フェライト粒子の組成が、ＭｎＯ：３５ｍｏｌ％〜５５ｍｏｌ％、Ｆｅ２Ｏ３：４５ｍｏｌ％〜６５ｍｏｌ％、ＭｇＯ：２ｍｏｌ％以下で、その一部をＳｒＯ：０．１ｍｏｌ％〜５．０ｍｏｌ％で置換したものであるのが好ましい。
【００３８】
次に本発明のキャリア芯材の製造方法について説明する。従来、粒子表面を凹凸化させるためにＳｒ（ストロンチウム）の添加や焼成工程における酸素濃度の調整などを行っていた。また、粒子の結晶成長を促進させるため焼成工程の温度及び時間を高温及び長時間としていた。しかしながら、このようの従来の方法では粒子表面の凹凸化はある程度達成はできるものの、粒子内部の焼結が促進されて内部空隙が形成されにくくなり粒子の低密度化が達成できない。本発明者らは、フェライト粒子から構成されるキャリア芯材において、凹凸形状を維持しながら低密度化が図れないか鋭意検討を重ねた結果、ＳｒＦｅ１２Ｏ１９を原料して用いることで粒子の周方向への結晶成長が阻害されて半径方向すなわち粒子外方への成長が促され粒子表面の凹凸化が進むこと、そしてＳｒＦｅ１２Ｏ１９と共に仮焼成原料（非仮焼成原料よりも粒径が大きい）を用いることで粒子の表面凹凸化と低密度化とが図れるとの知見を得た。また、ＳｒＦｅ１２Ｏ１９を原料して用いる場合、焼成条件が高温及び還元雰囲気であると、ＳｒＦｅ１２Ｏ１９の分解が促進されて周方向への結晶成長が十分には抑制されず表面凹凸化が促進されないとの知見も得た。これらの知見から、所定の表面凹凸と内部空隙とを有する本発明に係るキャリア芯材は以下に説明する方法により製造するのが好ましいことがわかった。なお、本発明に係るキャリア芯材の製造方法はこれに限定されるものではない。
【００３９】
まず、Ｆｅ成分原料、Ｍ成分原料を秤量する。なお、ＭはＭｇ、Ｍｎ、Ｃａ、Ｔｉ、Ｃｕ、Ｚｎ、Ｎｉ等の２価の価数をとり得る金属元素から選ばれる少なくとも１種の金属元素である。Ｆｅ成分原料としては、Ｆｅ２Ｏ３等が好適に使用される。Ｍ成分原料としては、ＭｎであればＭｎＣＯ３、Ｍｎ３Ｏ４等が使用でき、ＭｇであればＭｇＯ、Ｍｇ（ＯＨ）２、ＭｇＣＯ３が好適に使用できる。また、Ｃａ成分原料としては、ＣａＯ、Ｃａ（ＯＨ）２、ＣａＣＯ３等から選択される少なくとも１種の化合物が好適に使用される。
【００４０】
次いで、作製した原料混合粉を仮焼成する。仮焼成の温度としては７５０℃以上９００℃未満の範囲が好ましい。７５０℃以上であれば、仮焼による一部フェライト化が進み固体間反応が十分に進むため好ましい。一方、９００℃未満であれば、仮焼による焼結が弱く、後のスラリー粉砕工程で原料を十分に粉砕できるので好ましい。また、仮焼成時の雰囲気としては大気雰囲気が好ましい。
【００４１】
そして、仮焼成した原料を解粒する。仮焼成原料の解粒は、例えば、ボールミルや振動ミルを用いて所定時間湿式粉砕する。解粒後の仮焼成原料の平均粒子径は数μｍ程度とするのが望ましい。従来使用されていた非仮焼成原料の平均粒子径が通常サブミクロンであるのに対して、本発明に係るキャリア芯材の製造ではそれよりも格段に大きい粒径の仮焼成原料を用いる。このような仮焼成原料とＳｒＦｅ１２Ｏ１９との併用により粒子の表面凹凸化と低密度化とが図れる。解粒後の仮焼成原料粒径は、粉砕時間や回転速度、使用するメディアの材質・粒径などによって調整される。
【００４２】
次いで、解粒した仮焼成原料と、ＳｒＦｅ１２Ｏ１９とを分散媒中に投入しスラリーを作製する。なお、ＳｒＦｅ１２Ｏ１９の添加は、前述のように、粒子表面の凹凸化を促進させるためである。本発明で使用する分散媒としては水が好適である。分散媒には必要によりバインダー、分散剤等を配合してもよい。バインダーとしては、例えば、ポリビニルアルコールが好適に使用できる。バインダーの配合量としてはスラリー中の濃度が０．５質量％〜２質量％程度とするのが好ましい。また、分散剤としては、例えば、ポリカルボン酸アンモニウム等が好適に使用できる。分散剤の配合量としてはスラリー中の濃度が０．５質量％〜２質量％程度とするのが好ましい。その他、潤滑剤や焼結促進剤等を配合してもよい。スラリーの固形分濃度は５０質量％〜９０質量％の範囲が望ましい。より好ましくは６０質量％〜８０質量％である。
【００４３】
次に、以上のようにして作製されたスラリーを湿式粉砕する。例えば、ボールミルや振動ミルを用いて所定時間湿式粉砕する。振動ミルやボールミルには、所定粒径のメディアを内在させるのがよい。メディアの材質としては、鉄系のクロム鋼や酸化物系のジルコニア、チタニア、アルミナなどが挙げられる。粉砕工程の形態としては連続式及び回分式のいずれであってもよい。粉砕物の粒径は、粉砕時間や回転速度、使用するメディアの材質・粒径などによって調整される。
【００４４】
そして、粉砕されたスラリーを噴霧乾燥させて造粒する。具体的には、スプレードライヤーなどの噴霧乾燥機にスラリーを導入し、雰囲気中へ噴霧することによって球状に造粒する。噴霧乾燥時の雰囲気温度は１００℃〜３００℃の範囲が好ましい。これにより、粒径１０μｍ〜２００μｍの球状の造粒物が得られる。なお、得られた造粒物は、振動篩等を用いて、粗大粒子や微粉を除去し粒度分布をシャープなものとするのが望ましい。
【００４５】
次に、造粒物を所定温度に加熱した炉に投入してフェライト粒子を生成させる。焼成温度としては１１００℃以上１２００℃未満の範囲が好ましい。焼成温度が１１００℃より低い温度であると、フェライト化反応が起こりにくくなるとともに焼結も進みにくくなり、粒子の凹凸化が促進しないおそれがある。また、焼成温度が１２００℃以上になると、ＳｒＦｅ１２Ｏ１９の分解や過剰焼結による過大結晶が発生するおそれがある。前記焼成温度に至るまでの昇温速度としては２００℃／ｈ〜５００℃／ｈの範囲が好ましい。
【００４６】
ここで、焼成工程における酸素濃度を昇温及び焼結時は高くして、冷却時は焼結時と比べて低くすることが推奨される。焼成工程における昇温及び焼結時の焼成炉内を酸化雰囲気とすることによって、ＳｒＦｅ１２Ｏ１９の分解が抑えられて周方向への結晶成長が抑制され表面凹凸化が促進される。具体的には、昇温及び焼結時の酸素濃度を１５０００ｐｐｍ〜２１００００ｐｐｍの範囲とし、冷却時の酸素濃度はそれよりも低くする。
【００４７】
このようにして得られた焼成物を必要により解粒する。具体的には、例えば、ハンマーミル等によって焼成物を解粒する。解粒工程の形態としては連続式及び回分式のいずれであってもよい。そして、平均粒子径が所定範囲で、個数粒度分布における粒径２６μｍ以下の割合が所定値以下となるように分級を行う。なお、平均粒子径を所定範囲とし且つ粒径２６μｍ以下の割合を所定値以下とするには、粒径２６μｍ以下を分級除去すると共に、平均粒子径よりも大きい所定粒径以上の粒子を分級除去し平均粒子径を調整する必要が起こり得る。分級方法としては、風力分級や篩分級など従来公知の方法を用いることができる。また、風力分級機で１次分級した後、振動篩や超音波篩で粒度分布を所定形状に揃えるようにしてもよい。さらに、分級工程後に、磁場選鉱機によって非磁性粒子を除去するようにしてもよい。
【００４８】
その後、必要に応じて、分級後の粉末（焼成物）を酸化性雰囲気中で加熱して、粒子表面に酸化被膜を形成してフェライト粒子の高抵抗化を図ってもよい（高抵抗化処理）。酸化性雰囲気としては大気雰囲気又は酸素と窒素の混合雰囲気のいずれでもよい。また、加熱温度は、２００〜８００℃の範囲が好ましく、２５０〜６００℃の範囲がさらに好ましい。加熱時間は０．５時間〜５時間の範囲が好ましい。
【００４９】
以上のようにして作製したフェライト粒子を本発明のキャリア芯材として用いる。そして、所望の帯電性等を得るために、キャリア芯材の外周を樹脂で被覆して電子写真現像用キャリアとする。
【００５０】
キャリア芯材の表面を被覆する樹脂としては、従来公知のものが使用でき、例えば、ポリエチレン、ポリプロピレン、ポリ塩化ビニル、ポリ−４−メチルペンテン−１、ポリ塩化ビニリデン、ＡＢＳ（アクリロニトリル−ブタジエン−スチレン）樹脂、ポリスチレン、（メタ）アクリル系樹脂、ポリビニルアルコール系樹脂、並びにポリ塩化ビニル系やポリウレタン系、ポリエステル系、ポリアミド系、ポリブタジエン系等の熱可塑性エストラマー、フッ素シリコーン系樹脂などが挙げられる。
【００５１】
キャリア芯材への樹脂の被覆方法としては、例えばスプレードライ法や流動床法あるいは流動床を用いたスプレードライ法、浸漬法等を用いることができる。これらの中でも、少ない樹脂量で効率的に塗布できる点で流動床法が特に好ましい。樹脂被覆量は、例えば流動床法の場合には吹き付ける樹脂溶液量や吹き付け時間によって調整することができる。
【００５２】
キャリアの粒子径は、一般に、平均粒子径で３０μｍ以上４０μｍ以下の範囲が好ましい。
【００５３】
本発明に係る電子写真用現像剤は、以上のようにして作製したキャリアとトナーとを混合してなる。キャリアとトナーとの混合比に特に限定はなく、使用する現像装置の現像条件などから適宜決定すればよい。一般に現像剤中のトナー濃度は１質量％〜１５質量％の範囲が好ましい。トナー濃度が１質量％未満の場合、画像濃度が薄くなりすぎ、他方トナー濃度が１５質量％を超える場合、現像装置内でトナー飛散が発生し機内汚れや転写紙などの背景部分にトナーが付着する不具合が生じるおそれがあるからである。より好ましいトナー濃度は３質量％〜１０質量％の範囲である。
【００５４】
トナーとしては、重合法、粉砕分級法、溶融造粒法、スプレー造粒法など従来公知の方法で製造したものが使用できる。具体的には、熱可塑性樹脂を主成分とする結着樹脂中に、着色剤、離型剤、帯電制御剤等を含有させたものが好適に使用できる。
【００５５】
トナーの粒径は、一般に、コールターカウンターによる平均粒子径で５μｍ〜１５μｍの範囲が好ましく、７μｍ〜１２μｍの範囲がより好ましい。
【００５６】
トナー表面には、必要により、改質剤を添加してもよい。改質剤としては、例えば、シリカ、アルミナ、酸化亜鉛、酸化チタン、酸化マグネシウム、ポリメチルメタクリレート等が挙げられる。これらの１種又は２種以上を組み合わせて使用できる。
【００５７】
キャリアとトナーとの混合は、従来公知の混合装置を用いることができる。例えばヘンシェルミキサー、Ｖ型混合機、タンブラーミキサー、ハイブリタイザー等を用いることができる。
【００５８】
本発明の現像剤を用いた現像方法に特に限定はないが、磁気ブラシ現像法が好適である。図６に、磁気ブラシ現像を行う現像装置の一例を示す概説図を示す。図６に示す現像装置は、複数の磁極を内蔵した回転自在の現像ローラ３と、現像部へ搬送される現像ローラ３上の現像剤量を規制する規制ブレード６と、水平方向に平行に配置され、互いに逆向きに現像剤を撹拌搬送する２本のスクリュー１，２と、２本のスクリュー１，２の間に形成され、両スクリューの両端部において、一方のスクリューから他方のスクリューに現像剤の移動を可能とし、両端部以外での現像剤の移動を防ぐ仕切板４とを備える。
【００５９】
２本のスクリュー１，２は、螺旋状の羽根１３，２３が同じ傾斜角で軸部１１，２１に形成されたものであって、不図示の駆動機構によって同方向に回転し、現像剤を互いに逆方向に搬送する。そして、スクリュー１，２の両端部において一方のスクリューから他方のスクリューに現像剤が移動する。これによりトナーとキャリアからなる現像剤は装置内を常に循環し撹拌されることになる。
【００６０】
一方、現像ローラ３は、表面に数μｍの凹凸を付けた金属製の筒状体の内部に、磁極発生手段として、現像磁極Ｎ１、搬送磁極Ｓ１、剥離磁極Ｎ２、汲み上げ磁極Ｎ３、ブレード磁極Ｓ２の５つの磁極を順に配置した固定磁石を有してなる。現像ローラ３が矢印方向に回転すると、汲み上げ磁極Ｎ３の磁力によって、スクリュー１から現像ローラ３へ現像剤が汲み上げられる。現像ローラ３の表面に担持された現像剤は、規制ブレード６により層規制された後、現像領域へ搬送される。
【００６１】
現像領域では、直流電圧に交流電圧を重畳したバイアス電圧が電源８から現像ローラ３に印加される。バイアス電圧の直流電圧成分は、感光体ドラム５表面の背景部電位と画像部電位との間の電位とされる。また、背景部電位と画像部電位とは、バイアス電圧の最大値と最小値との間の電位とされる。バイアス電圧のピーク間電圧は０．５〜５ｋＶの範囲が好ましく、周波数は１〜１０ｋＨｚの範囲が好ましい。またバイアス電圧の波形は矩形波、サイン波、三角波などいずれであってもよい。これによって、現像領域においてトナー及びキャリアが振動し、トナーが感光体ドラム５上の静電潜像に付着して現像がなされる。
【００６２】
その後現像ローラ３上の現像剤は、搬送磁極Ｓ１によって装置内部に搬送され、剥離電極Ｎ２によって現像ローラ３から剥離して、スクリュー１，２によって装置内を再び循環搬送され、現像に供していない現像剤と混合撹拌される。そして汲み上げ極Ｎ３によって、新たに現像剤がスクリュー１から現像ローラ３へ供給される。
【００６３】
なお、図６に示した実施形態では現像ローラ３に内蔵された磁極は５つであったが、現像剤の現像領域での移動量を一層大きくしたり、汲み上げ性等を一層向上させたりするために、磁極を８極や１０極、１２極と増やしてももちろん構わない。
【実施例】
【００６４】
（実施例１）
Ｆｅ２Ｏ３（平均粒径：０．８μｍ）を５０．０ｍｏｌ、Ｍｎ３Ｏ４（平均粒径：２μｍ）をＭｎＯ換算で５０．０ｍｏｌとなるように秤量し、ローラーコンパクターでペレット化した。得られたペレットを大気雰囲気の条件下、８５０℃にてロータリー式の焼成炉で仮焼成をおこなった。乾式ビーズミルで６時間粉砕し、仮焼原料（平均粒径：２．２μｍ）を得た。この仮焼原料２０．０ｋｇとＳｒＦｅ１２Ｏ１９（平均粒径：１．２μｍ）３．０ｋｇを純水７．６ｋｇ中に分散し、分散剤としてポリカルボン酸アンモニウム系分散剤を１３９ｇ添加して混合物とした。この混合物を湿式ボールミル（メディア径２ｍｍ）により粉砕処理し、混合スラリーを得た。
この混合スラリーをスプレードライヤーにて約１４０℃の熱風中に噴霧し、粒径１０μｍ〜７５μｍの乾燥造粒物を得た。この造粒物から粒径３０μｍ以下の微小な粒子は篩を用いて除去した。
この造粒物を、電気炉に投入し１１２０℃まで５時間かけて昇温した。その後１１２０℃で３時間保持することにより焼成を行った。電気炉内の酸素濃度は昇温の段階では１０００００ｐｐｍ、冷却の段階では２０００ｐｐｍとなるよう、炉内の酸素濃度を調整した。
得られた焼成物をハンマーミルで解粒した後に振動篩を用いて分級し、平均粒子径３６．３μｍ、個数粒度分布における２６μｍ以下の割合が１１．６個数％の焼成物を得た。
次いで、得られた焼成物を大気雰囲気下３９０℃で１．５時間保持することにより酸化処理（高抵抗化処理）を行い、キャリア芯材を得た。
得られたキャリア芯材の組成、粉体特性、形状特性、磁気特性などを後述の方法で測定した。測定結果を表１及び表２に示す。
【００６５】
次に、このようにして得られたキャリア芯材の表面を樹脂で被覆してキャリアを作製した。具体的には、シリコーン樹脂４５０重量部と、（２−アミノエチル）アミノプロピルトリメトキシシラン９重量部とを、溶媒としてのトルエン４５０重量部に溶解してコート溶液を作製した。このコート溶液を、流動床型コーティング装置を用いてキャリア芯材５００００重量部に塗布し、温度３００℃の電気炉で加熱してキャリアを得た。以下の実施例及び比較例についても同様にしてキャリアを得た。
【００６６】
得られたキャリアと平均粒子径５．０μｍ程度のトナーとを、ポットミルを用いて所定時間混合し、二成分系の電子写真現像剤を得た。この場合、キャリアとトナーとをトナーの重量／（トナーおよびキャリアの重量）＝５／１００となるように調整した。以下、全ての比較例についても同様にして現像剤を得た。得られた現像剤について後述の実機評価を行った。評価結果を表２に示す。
【００６７】
（実施例２）
焼成工程における電気炉温度を１１４０℃に変更した以外は実施例１と同様にして平均粒子径３７．４μｍ、個数粒度分布における粒径２６μｍ以下の割合が１１．７個数％の焼成物を得た。
【００６８】
（実施例３）
焼成工程における電気炉温度を１１６０℃に変更した以外は実施例１と同様にして平均粒子径３７．３μｍ、個数粒度分布における粒径２６μｍ以下の割合が１３．４個数％の焼成物を得た。
【００６９】
（比較例１）
造粒物から粒径２５μｍ以下の微小な粒子を篩を用いて除去した以外は実施例１と同様にして平均粒子径３６．３μｍ、個数粒度分布における粒径２６μｍ以下の割合が１５．０個数％の焼成物を得た。
【００７０】
（比較例２）
焼成工程における電気炉温度を１２００℃に変更した以外は実施例１と同様にして平均粒子径３７．１μｍ、個数粒度分布における粒径２６μｍ以下の割合が１３．２個数％の焼成物を得た。
【００７１】
（比較例３）
焼成工程における電気炉温度を１２２０℃に変更した以外は比較例１と同様にして平均粒子径３４．９μｍ、個数粒度分布における粒径２６μｍ以下の割合が２３．６個数％の焼成物を得た。
【００７２】
（比較例４）
原料として、Ｆｅ２Ｏ３（平均粒径：０．６μｍ）２０．０ｋｇ、Ｍｎ３Ｏ４（平均粒径：２μｍ）９．９ｋｇ、ＳｒＣＯ３（平均粒径：０．６μｍ）０．３３ｋｇを純水１０．０ｋｇ中に分散し、分散剤としてポリカルボン酸アンモニウム系分散剤を１８０ｇ添加して混合物とした。この混合物を湿式ボールミル（メディア径２ｍｍ）により粉砕処理し、混合スラリーを得た。
この混合スラリーをスプレードライヤーにて約１４０℃の熱風中に噴霧し、粒径１０μｍ〜７５μｍの乾燥造粒物を得た。この造粒物から粒径２５μｍ以下の微小な粒子は篩を用いて除去した。
この造粒物を、電気炉に投入し１２００℃まで５時間かけて昇温した。その後１２００℃で３時間保持することにより焼成を行った。電気炉内の酸素濃度は昇温の段階では１５０００ｐｐｍ、冷却の段階では５０００ｐｐｍとなるよう、炉内の酸素濃度を調整した。
得られた焼成物をハンマーミルで解粒した後に振動篩を用いて分級し、平均粒子径３４．６μｍ、個数粒度分布における粒径２６μｍ以下の割合が２３．５個数％の焼成物を得た。
次いで、得られた焼成物を大気雰囲気下３９０℃で１．５時間保持することにより酸化処理（高抵抗化処理）を行い、キャリア芯材を得た。
得られたキャリア芯材の組成、粉体特性、形状特性、磁気特性などを後述の方法で測定した。測定結果を表１及び表２に示す。
【００７３】
（比較例５）
焼成工程における電気炉温度を１１６０℃に変更した以外は比較例４と同様にして平均粒子径３４．５μｍ、個数粒度分布における粒径２６μｍ以下の割合が２２．３個数％の焼成物を得た。
【００７４】
（比較例６）
Ｆｅ２Ｏ３（平均粒径：０．８μｍ）を５０．０ｍｏｌ、Ｍｎ３Ｏ４（平均粒径：２μｍ）をＭｎＯ換算で４１．５ｍｏｌ、ＭｇＯ（平均粒径：０．８μｍ）を８．０ｍｏｌ及びＣａＣＯ３（平均粒径：０．６μｍ）をＣａＯ換算で０．５ｍｏｌとなるように秤量し、ローラーコンパクターでペレット化した。得られたペレットを大気雰囲気の条件下、８００℃にてロータリー式の焼成炉で仮焼成をおこなった。乾式ビーズミルで６時間粉砕し、仮焼原料（平均粒径：１．４μｍ）を得た。この仮焼原料２０．０ｋｇを純水６．７ｋｇ中に分散し、分散剤としてポリカルボン酸アンモニウム系分散剤を１２０ｇ添加して混合物とした。この混合物を湿式ボールミル（メディア径２ｍｍ）により粉砕処理し、混合スラリーを得た。
この混合スラリーをスプレードライヤーにて約１４０℃の熱風中に噴霧し、粒径１０μｍ〜７５μｍの乾燥造粒物を得た。この造粒物から粒径３０μｍ以下の微小な粒子は篩を用いて除去した。
この造粒物を、電気炉に投入し１１１５℃まで４時間かけて昇温した。その後１１１５℃で３時間保持することにより焼成を行った。その後冷却速度２℃／分で５００℃まで冷却した。電気炉内の酸素濃度は１２０００ｐｐｍとなるよう、酸素と窒素とを混合したガスを炉内に供給した。
得られた焼成物をハンマーミルで解粒した後に振動篩を用いて分級し、平均粒子径３２．８μｍ、個数粒度分布における粒径２６μｍ以下の割合が２４．６個数％の焼成物を得た。
得られたキャリア芯材の組成、粉体特性、形状特性、磁気特性などを後述の方法で測定した。測定結果を表１及び表２に示す。
【００７５】
（組成分析）
（Ｆｅの分析）
鉄元素を含むキャリア芯材を秤量し、塩酸と硝酸の混酸水に溶解させた。この溶液を蒸発乾固させた後、硫酸水を添加して再溶解し過剰な塩酸と硝酸とを揮発させる。この溶液に固体Ａｌを添加して液中のＦｅ３＋を全てＦｅ２＋に還元する。続いて、この溶液中のＦｅ２＋イオンの量を過マンガン酸カリウム溶液で電位差滴定することにより定量分析し、Ｆｅ（Ｆｅ２＋）の滴定量を求めた。
（Ｍｎの分析）
キャリア芯材のＭｎ含有量は、ＪＩＳ  Ｇ１３１１−１９８７記載のフェロマンガン分析方法（電位差滴定法）に準拠して定量分析を行った。本願発明に記載したキャリア芯材のＭｎ含有量は、このフェロマンガン分析方法（電位差滴定法）で定量分析し得られたＭｎ量である。
（Ｍｇの分析）
キャリア芯材のＭｇ含有量は、以下の方法で分析を行った。本願発明に係るキャリア芯材を酸溶液中で溶解し、ＩＣＰにて定量分析を行った。本願発明に記載したキャリア芯材のＭｇ含有量は、このＩＣＰによる定量分析で得られたＭｇ量である。
（Ｃａの分析）
キャリア芯材のＣａ含有量は、Ｍｇの分析同様にＩＣＰによる定量分析で行った。
（Ｓｒの分析）
キャリア芯材のＳｒ含有量は、Ｍｇの分析同様にＩＣＰによる定量分析で行った。
【００７６】
（見掛け密度ＡＤ）
キャリア芯材の見掛け密度はＪＩＳ  Ｚ  ２５０４に準拠して測定した。
【００７７】
（流動度ＦＲ）
キャリア芯材の流動度はＪＩＳ  Ｚ  ２５０２に準拠して測定した。
【００７８】
（平均粒子径Ｄ５０及び粒径２６μｍ以下の個数割合）
キャリア芯材の平均粒子径Ｄ５０及び粒径２６μｍ以下の個数割合は、レーザー回折式粒度分布測定装置（日機装社製「マイクロトラック Ｍｏｄｅｌ ９３２０−Ｘ１００」）を用いて測定した。
【００７９】
（細孔容積）
細孔容積の測定については、以下の通り行った。評価装置は、Ｑｕａｎｔａｃｈｒｏｍｅ社製のＰＯＲＥＭＡＳＴＥＲ−６０ＧＴを使用した。具体的には、測定条件としては、Ｃｅｌｌ Ｓｔｅｍ Ｖｏｌｕｍｅ：０．５ｍｌ、Ｈｅａｄｐｒｅｓｓｕｒｅ：２０ＰＳＩＡ、水銀の表面張力：４８５．００ｅｒｇ／ｃｍ２、水銀の接触角：１３０．００ｄｅｇｒｅｅｓ、高圧測定モード：Ｆｉｘｅｄ Ｒａｔｅ、Ｍｏｔｅｒ Ｓｐｅｅｄ：１、高圧測定レンジ：２０．００〜１００００．００ＰＳＩとし、サンプル１．２００ｇを秤量して０．５ｍｌ（ｃｃ）のセルに充填して測定を行った。また、１００００．００ＰＳＩ時の容積Ｂ（ｍｌ／ｇ）から１００ＰＳＩ時の容積Ａ（ｍｌ／ｇ）を差し引いた値を、細孔容積とした。
【００８０】
（ＢＥＴ比表面積）
ＢＥＴ一点法比表面積測定装置（「Ｍａｃｓｏｒｂ  ＨＭ  ｍｏｄｅｌ−１２０８」マウンテック社製）を用いて、サンプル８．５００ｇを容積５ｍＬのセルに充填し、２００℃で３０分間脱気して測定した。
【００８１】
（真密度）
キャリア芯材の真密度は、Ｑｕａｎｔａｃｈｒｏｍｅ社製、「ＵＬＴＲＡ  ＰＹＣＮＯＭＥＴＥＲ  １０００」を用いて測定を行った。
【００８２】
（凹凸空隙率、内部空隙率）
キャリア芯材を樹脂中に分散させ、真空脱泡処理を施すことでキャリア芯材内に樹脂を充填させた後、補助板に塗布し、温度２００℃で２０分間熱処理を行って樹脂を硬化させた。その後クロスセッションポリッシャー(ＳＭ-０９０１０ 日本電子株式会社製)を用いてキャリア芯材をカットした。そしてキャリア芯材の断面を走査型電子顕微鏡（ＪＳＭ−６５１０ＬＡ型 日本電子株式会社製）で撮影した。撮影した画像から画像解析ソフト（Ｉｍａｇｅ−Ｐｒｏ Ｐｌｕｓ、Ｍｅｄｉａ Ｃｙｂｅｒｎｅｔｉｃｓ社製）を用いて、包絡面積(図形の凸部を結んだ時の面積，μｍ２)、粒子面積Ａ〈空隙を含む，μｍ２〉、粒子面積Ｂ〈空隙を含まない，μｍ２〉を測定した。断面観察像においては、視野中にキャリア芯材の端部をカットしたものも存在することから、測定には２０μｍ以上の粒子を選択した。各面積は１粒子毎に算出し、１００粒子の平均値をそのキャリア芯材の包絡面積（μｍ２）、粒子面積Ａ（μｍ２）、粒子面積Ｂ（μｍ２）とした。そして、以下の計算式から各空隙率を算出した。
空隙率(％)＝（包絡面積-粒子面積Ｂ）／包絡面積×１００
凹凸空隙率(％)＝（包絡面積−粒子面積Ａ）／包絡面積×１００
内部空隙率(％)＝（粒子面積Ａ−粒子面積Ｂ）／粒子面積Ａ×１００
【００８３】
（最大山谷深さＲｚの測定方法）
超深度カラー３Ｄ形状測定顕微鏡（「ＶＫ−Ｘ１００」株式会社キーエンス製）を用い、１００倍対物レンズで表面を観察して求めた。具体的には、まず、表面の平坦な粘着テープにキャリア芯材を固定し、１００倍対物レンズで測定視野を決定した後、オートフォーカス機能を用いて焦点を粘着テープ面に調整した。キャリア芯材を固定した平坦な粘着テープ面に対し、垂直方向（Ｚ方向）からレーザー光線を照射し、面のＸ方向Ｙ方向に走査した。また、表面からの反射光の強度が最大となった時のレンズの高さ位置をつなぎ合わせることでＺ方向のデータを取得した。これらＸ、ＹおよびＺ方向の位置データをつなぎ合わせキャリア芯材表面の３次元形状を得た。なお、キャリア芯材表面の３次元形状の取り込みにはオート撮影機能を用いた。
各パラメータの測定には、粒子粗さ検査ソフトウェア（三谷商事製）を用いて行った。まず、前処理として、得られたキャリア芯材表面の３次元形状の粒子認識と形状選別を行った。粒子認識は以下の方法で行った。撮影によって得られた３次元形状のうち、Ｚ方向の最大値を１００％、最小値を０％として最大値から最小値までの間を１００等分する。この１００〜３５％にあたる領域を抽出し、独立した領域の輪郭を粒子輪郭として認識した。次に形状選別で粗大、微小、会合などの粒子を除外した。この形状選別を行うことで以降に行う極率補正時の誤差を小さくすることができる。具体的には面積相当径２８μｍ以下、３８μｍ以上、針状比１．１５以上に該当する粒子を除外した。ここで針状比とは粒子の最大長／対角幅の比から算出したパラメータであり、対角幅とは最大長に平行な２本の直線で粒子を挟んだときの２直線の最短距離を表す。
つぎに表面の３次元形状から解析に用いる部分の取り出しを行った。まず上記の方法で認識した粒子輪郭から求められる重心を中心として一辺の長さが１５．０μｍの正方形を描く。描いた正方形の中に２１本の平行線を引き、その線分上にあたる粗さ曲線を２１本分取り出した。
【００８４】
キャリア芯材は略球形状であるため、取り出した粗さ曲線は、バックグラウンドとして一定の曲率を持っている。このため、バックグラウンドの補正として、最適な二次曲線をフィッティングし、粗さ曲線から差し引く補正を行った。この場合、ローパスフィルタを１．５μｍの強度で適用し、カットオフ値λを８０μｍとした。
【００８５】
最大山谷深さＲｚは、粗さ曲線の中で最も高い山の高さと最も深い谷の深さの和として求めた。以上説明した最大高さＲｚの測定は、ＪＩＳ  Ｂ０６０１（２００１年度版）に準拠して行われるものである。最大高さＲｚの算出には、各パラメータの平均値として、５０粒子の平均値を用いることとした。
【００８６】
（磁気特性）
室温専用振動試料型磁力計（ＶＳＭ）（東英工業社製「ＶＳＭ−Ｐ７」）を用いて、外部磁場を０〜７９．５８×１０４Ａ／ｍ（１００００エルステッド）の範囲で１サイクル連続的に印加して、磁場７９．５８×１０３Ａ／ｍ（１，０００エルステッド）を印加した際の磁化σ１ｋ、飽和磁化σｓを測定した。
【００８７】
（トナースペント）
現像剤を３６時間撹拌した後、現像剤からキャリアを抜き取り、走査型電子顕微鏡（ＪＳＭ−６５１０ＬＡ型 日本電子株式会社製）で観察すると共に、表面にトナーが融着したキャリアの個数割合を測定した。
「◎」：トナーの融着したキャリア個数割合が０．５％未満であった。
「○」：トナーの融着したキャリア個数割合が０．５以上１．０％未満であった。
「△」：トナーの融着したキャリア個数割合が１．０以上５.０％未満であった。
「×」：トナーの融着したキャリア個数割合が５．０％以上であった。
【００８８】
（エッジ欠陥の評価）
図６に示した構造の現像装置（現像ローラの周速度Ｖｓ：４０６ｍｍ／ｓｅｃ，感光体ドラムの周速度Ｖｐ：２０５ｍｍ／ｓｅｃ，感光体ドラム−現像ローラ間距離：０．３ｍｍ）に作製した二成分現像剤を投入し、初期及び１０ｋ印刷後にそれぞれ評価用画像（黒ベタ−ハーフトーン）を各３枚印刷し、黒ベタ部とハーフトーン部の境界における白抜けの度合を目視により下記基準で評価した。
「◎」：境界部での白抜けが確認できず、画像として良好なもの。
「○」：白抜けが確認されるが、許容範囲内(使用可能)のもの。
「△」：白抜けが確認され、使用できないもの。
「×」：明確に白抜けが確認されるもの。
【００８９】
（縦スジ）
レーザー顕微鏡を用いて１０ｋ印刷後の感光体ドラムの表面観察を行い、下記基準で評価した。
「◎」：縦スジが無いもの。
「○」：多少の縦スジはあるが問題ないレベルのもの。
「×」：縦スジが多く問題となるレベルであるもの。
【００９０】
【表１】
2020024274.tif 000003
【００９１】
【表２】
2020024274.tif 000004
【００９２】
実施例１〜３のキャリア芯材では、トナースペントが発生したキャリアの個数割合は１．０％未満と良好であり、また１０ｋ印刷後のエッジ欠陥及び縦スジも実使用上問題のないレベルのものであった。
【００９３】
これに対して、比較例１のキャリア芯材は、個数粒度分布における粒径２６μｍ以下の割合が１５．０個数％と多く、１０ｋ印刷後の感光体ドラムに縦スジが多く生じていた。
【００９４】
また、内部空隙率が１．８％と低く、ＡＤが２．１９ｇ／ｃｍ３と高かった比較例２のキャリア芯材、及び、内部空隙率が０．２％と低く、ＡＤが２．２０ｇ／ｃｍ３と高く、個数粒度分布における粒径２６μｍ以下の割合が２３．６個数％と多かった比較例３のキャリア芯材では、トナースペントが発生したキャリアの個数割合が１．０以上と多かった。
【００９５】
凹凸空隙率が２．９％、内部空隙率も０．７％と低く、また個数粒度分布における粒径２６μｍ以下の割合が２３．５個数％と多かった比較例４のキャリア芯材では、トナースペントが発生したキャリアの個数割合が５．０％以上と多く、また初期及び１０ｋ印刷後にエッジ欠陥が見られた。
【００９６】
凹凸空隙率が２．８％と低く、また個数粒度分布における粒径２６μｍ以下の割合が２２．３個数％と多かった比較例５のキャリア芯材では、トナースペントが発生したキャリアの個数割合が１．０％以上と多く、また初期及び１０ｋ印刷後にエッジ欠陥が見られた。加えて、１０ｋ印刷後の感光体ドラムに縦スジが多く生じていた。
【００９７】
凹凸空隙率が４．０％と低く、また個数粒度分布における粒径２６μｍ以下の割合が２４．６個数％と多かった比較例６のキャリア芯材では、初期及び１０ｋ印刷後に実使用上問題のあるエッジ欠陥が見られた。また、１０ｋ印刷後の感光体ドラムに縦スジが多く生じていた。
【符号の説明】
【００９８】
３    現像ローラ
５    感光体ドラム
【図１】
2020024274.tif 000005
【図２】
2020024274.tif 000006
【図３】
2020024274.tif 000007
【図４】
2020024274.tif 000008
【図５】
2020024274.tif 000009
【図６】
2020024274.tif 000010